(57)【特許請求の範囲】
【請求項１】
アルミニウム製基板の少なくとも片面に潤滑層が形成された孔あけ加工用当て板において、
前記潤滑層は、
数平均分子量１０００以上１５０００未満のポリエチレングリコールを５０質量％以上含有してなる第１潤滑層と、
前記アルミニウム製基板と前記第１潤滑層の間に配設され、数平均分子量５００００以上２０００００以下のポリエチレングリコールを５０質量％以上含有してなる第２潤滑層と、を少なくとも備えてなり、
前記第１潤滑層のメルトインデックスは、前記第２潤滑層のメルトインデックスよりも大きいことを特徴とする孔あけ加工用当て板。
【請求項２】
前記第１潤滑層は、数平均分子量１０００以上１５０００未満のポリエチレングリコール５０〜７０質量％と、数平均分子量１５０００以上５００００未満のポリエチレングリコール１０〜３０質量％と、数平均分子量５００００以上２０００００以下のポリエチレングリコール５〜３０質量％とを含有してなる請求項１に記載の孔あけ加工用当て板。
【請求項３】
前記第２潤滑層は、数平均分子量５００００以上２０００００以下のポリエチレングリコール５０〜７０質量％と、数平均分子量１５０００以上５００００未満のポリエチレングリコール１０〜３０質量％と、数平均分子量１０００以上１５０００未満のポリエチレングリコール５〜３０質量％とを含有してなる請求項１または２に記載の孔あけ加工用当て板。
【請求項４】
前記第１潤滑層のメルトインデックスは１００〜１０００ｇ／１０分の範囲であり、前記第２潤滑層のメルトインデックスは１０〜１００ｇ／１０分の範囲である請求項１〜３のいずれか１項に記載の孔あけ加工用当て板。
【請求項５】
前記潤滑層は、前記第１潤滑層及び前記第２潤滑層に加えて、
該第１潤滑層と該第２潤滑層の間に配設され、主成分としてポリエチレングリコールを含有してなる中間潤滑層をさらに備えてなることを特徴とする請求項１〜４のいずれか１項に記載の孔あけ加工用当て板。
【請求項６】
積み重ねた複数枚のプリント配線用素板の上に、請求項１〜５のいずれか１項に記載の孔あけ加工用当て板を配置し、この状態でドリルを用いて上方から該孔あけ加工用当て板及びプリント配線用素板に直径０．３ｍｍ以下の孔を形成することを特徴とする孔あけ加工方法。
【発明の詳細な説明】
【技術分野】
【０００１】
この発明は、例えばプリント配線板におけるスルーホール等、被加工物に小口径の孔を形成する際に用いられる孔あけ加工用当て板及び該当て板を用いた孔あけ加工方法に関する。
【０００２】
なお、この明細書及び特許請求の範囲において、「アルミニウム」の語は、純アルミニウム及びアルミニウム合金を含む意味で用いる。また、この明細書及び特許請求の範囲において、「板」という語は、箔をも含む意味で用いる。
【０００３】
また、この明細書及び特許請求の範囲において、「メルトインデックス」の語は、ＪＩＳ  Ｋ７２１０−１９９９に準拠して試験温度６５℃、試験荷重４９Ｎで測定されたメルトインデックス（メルトフローレート）を意味する。
【背景技術】
【０００４】
従来、プリント配線板にスルーホールを孔あけ加工する際には、すて板上に複数枚のプリント配線用素板を積み重ね、その最上位の素板の上面にアルミニウム製の当て板を配置し、この状態でドリルによって上方から該当て板を貫通してプリント配線用素板の孔あけを行うことにより、積み重ねた全部の素板に一挙にスルーホールを形成する方法が採用されている。この当て板は、ドリルの食いつきをよくすると共に、素板表面の加工時の損傷や孔周縁でのバリの発生を防止する目的で使用されている。
【０００５】
ところで、近年、プリント配線板の高密度化に伴い、直径０．３ｍｍ以下の小口径の孔を形成することが要求されている。このような要求に応えるべく、当て板に単なるアルミニウム板を用いて、径０．３ｍｍ以下の小径ドリルによる孔あけ加工を行うと、ドリルが当て板表面で横滑りし、このために、孔あけの位置精度が悪化すると共に、ドリルの折損が多発し、しかも孔の内周面の荒れを生じることに加え、ドリルの折損を抑える上でプリント配線用素板の積み重ね枚数を多くすることができず加工効率を十分に高められないという問題があった。
【０００６】
そこで、孔あけ加工用当て板として、アルミニウム製基板の少なくとも片面に、分子量１００００以上のポリエチレングリコール２０〜９０重量％と水溶性滑剤８０〜１０重量％との混合物からなる厚さ０．１〜３ｍｍの水溶性滑剤シートを配置せしめた構成のものを用いることが提案されている（特許文献１参照）。
【０００７】
しかるに、上記特許文献１に記載の技術では、混合物は成膜性に劣っているために水溶性滑剤シートを形成する作業が困難であるし、水溶性滑剤シートに割れが発生しやすい上に、水溶性滑剤シートにべたつきがあるという問題があった。このようにべたつきがあると、水溶性滑剤シートを取り扱うハンドリング時に手がべたついて取り扱い難いものとなるし、ブロッキングも発生しやすくなる。ブロッキングが発生すると、当て板を複数枚積み重ねて保管した場合に隣り合う当て板同士が互いに付着するので、使用時に当て板を１枚づつ剥がす作業を行う際の作業性が大きく低下する。更に、使用時に当て板を１枚づつ剥がす際に、隣り合う２枚の当て板のうち一方の当て板の滑剤が他方の当て板に付着して取れてしまい、これにより水溶性滑剤シートに厚さの不均一が生じると共に素板側に当接する面に凹凸が生じる結果、ドリルの折損が生じたり、孔あけの位置精度も低下するという問題があった。
【０００８】
このような問題を解決するものとして、アルミニウム製基板の少なくとも片面に、平均分子量２００００〜５００００のポリエチレングリコール４５〜８０重量％、平均分子量１０００００以上のポリエチレングリコール１４〜３０重量％、トリメチロールプロパン０．５〜２０重量％、及びポリビニルピロリドン１〜２０重量％の組成からなる潤滑層が形成された構成の当て板を用いることが提案されている（特許文献２参照）。
【特許文献１】特開平４−９２４９４号公報
【特許文献２】特開２００１−４７３０７号公報
【発明の開示】
【発明が解決しようとする課題】
【０００９】
上記特許文献２に記載の技術によれば、ドリルの折損を低減できると共に孔あけの位置精度も向上させることができるのであるが、近年、これらドリルの折損防止性能をさらに向上させつつ、孔あけの位置精度もさらに向上させることが強く求められている状況の中、前記従来技術では必ずしもこのような要求に応えることはできなかった。
【００１０】
この発明は、かかる技術的背景に鑑みてなされたものであって、ドリルの折損を十分に少なくできると共に、孔の内壁粗さを低減でき、かつ孔の位置精度を十分に向上させることができる孔あけ加工用当て板を提供することを目的とする。
【課題を解決するための手段】
【００１１】
前記目的を達成するために、本発明は以下の手段を提供する。
【００１２】
［１］アルミニウム製基板の少なくとも片面に潤滑層が形成された孔あけ加工用当て板において、
前記潤滑層は、
主成分としてポリエチレングリコールを含有してなる第１潤滑層と、
前記アルミニウム製基板と前記第１潤滑層の間に配設され、主成分としてポリエチレングリコールを含有してなる第２潤滑層と、を少なくとも備えてなり、
前記第１潤滑層を構成するポリエチレングリコールの数平均分子量は、前記第２潤滑層を構成するポリエチレングリコールの数平均分子量よりも小さく、
前記第１潤滑層のメルトインデックスは、前記第２潤滑層のメルトインデックスよりも大きいことを特徴とする孔あけ加工用当て板。
【００１３】
［２］アルミニウム製基板の少なくとも片面に潤滑層が形成された孔あけ加工用当て板において、
前記潤滑層は、
数平均分子量１０００以上１５０００未満のポリエチレングリコールを５０質量％以上含有してなる第１潤滑層と、
前記アルミニウム製基板と前記第１潤滑層の間に配設され、数平均分子量５００００以上２０００００以下のポリエチレングリコールを５０質量％以上含有してなる第２潤滑層と、を少なくとも備えてなり、
前記第１潤滑層のメルトインデックスは、前記第２潤滑層のメルトインデックスよりも大きいことを特徴とする孔あけ加工用当て板。
【００１４】
［３］前記第１潤滑層は、数平均分子量１０００以上１５０００未満のポリエチレングリコール５０〜７０質量％と、数平均分子量１５０００以上５００００未満のポリエチレングリコール１０〜３０質量％と、数平均分子量５００００以上２０００００以下のポリエチレングリコール５〜３０質量％とを含有してなる前項２に記載の孔あけ加工用当て板。
【００１５】
［４］前記第２潤滑層は、数平均分子量５００００以上２０００００以下のポリエチレングリコール５０〜７０質量％と、数平均分子量１５０００以上５００００未満のポリエチレングリコール１０〜３０質量％と、数平均分子量１０００以上１５０００未満のポリエチレングリコール５〜３０質量％とを含有してなる前項２または３に記載の孔あけ加工用当て板。
【００１６】
［５］前記第１潤滑層のメルトインデックスは１００〜１０００ｇ／１０分の範囲であり、前記第２潤滑層のメルトインデックスは１０〜１００ｇ／１０分の範囲である前項１〜４のいずれか１項に記載の孔あけ加工用当て板。
【００１７】
［６］前記潤滑層は、前記第１潤滑層及び前記第２潤滑層に加えて、
該第１潤滑層と該第２潤滑層の間に配設され、主成分としてポリエチレングリコールを含有してなる中間潤滑層をさらに備えてなることを特徴とする前項１〜５のいずれか１項に記載の孔あけ加工用当て板。
【００１８】
［７］積み重ねた複数枚のプリント配線用素板の上に、前項１〜６のいずれか１項に記載の孔あけ加工用当て板を配置し、この状態でドリルを用いて上方から該孔あけ加工用当て板及びプリント配線用素板に直径０．３ｍｍ以下の孔を形成することを特徴とする孔あけ加工方法。
【発明の効果】
【００１９】
［１］の発明では、第１潤滑層及び第２潤滑層ともに主成分としてポリエチレングリコールを含有してなり、第１潤滑層を構成するポリエチレングリコールの数平均分子量は、第２潤滑層を構成するポリエチレングリコールの数平均分子量よりも小さく、第１潤滑層のメルトインデックスは、第２潤滑層のメルトインデックスよりも大きく、このような第１潤滑層が第２潤滑層よりも外側に配置されているから、ドリルによる孔あけ加工の際には、ドリルは、適度の柔軟性を有し流動性の良い第１潤滑層を巻き込みつつこれに進入するから、ドリルへの負担が少なく、これによりドリルの折損を十分に防止できるし、孔の内壁粗さも低減させることができる。しかる後、ドリルは、適度の硬さを有し適度に流動性が抑制された第２潤滑層に進入するから、これにより孔あけの位置精度を十分に向上させることができる。
【００２０】
［２］の発明では、第１潤滑層は数平均分子量１０００以上１５０００未満のポリエチレングリコールを５０質量％以上含有してなり、第１潤滑層は数平均分子量５００００以上２０００００以下のポリエチレングリコールを５０質量％以上含有してなり、第１潤滑層のメルトインデックスは、第２潤滑層のメルトインデックスよりも大きく、このような第１潤滑層が第２潤滑層よりも外側に配置されているから、ドリルによる孔あけ加工の際には、ドリルは、適度の柔軟性を有し流動性の良い第１潤滑層を巻き込みつつこれに進入するから、ドリルへの負担が少なく、これによりドリルの折損を十分に防止できるし、孔の内壁粗さも低減させることができる。しかる後、ドリルは、適度の硬さを有し適度に流動性が抑制された第２潤滑層に進入するから、これにより孔あけの位置精度を十分に向上させることができる。
【００２１】
［３］の発明では、第１潤滑層は、数平均分子量１０００以上１５０００未満のポリエチレングリコール５０〜７０質量％と、数平均分子量１５０００以上５００００未満のポリエチレングリコール１０〜３０質量％と、数平均分子量５００００以上２０００００以下のポリエチレングリコール５〜３０質量％とを含有してなる構成であるから、ドリル折損防止効果及び孔の内壁粗さ低減効果をさらに高めることができる。
【００２２】
［４］の発明では、第２潤滑層は、数平均分子量５００００以上２０００００以下のポリエチレングリコール５０〜７０質量％と、数平均分子量１５０００以上５００００未満のポリエチレングリコール１０〜３０質量％と、数平均分子量１０００以上１５０００未満のポリエチレングリコール５〜３０質量％とを含有してなる構成であるから、孔あけの位置精度をさらに向上させることができる。
【００２３】
［５］の発明では、第１潤滑層のメルトインデックスは１００〜１０００ｇ／１０分の範囲であり、第２潤滑層のメルトインデックスは１０〜１００ｇ／１０分の範囲であるから、ドリル折損防止効果、孔の内壁粗さ低減効果及び孔あけの位置精度向上効果をより一層高めることができる。
【００２４】
［６］の発明では、第１潤滑層と第２潤滑層の間に主成分としてポリエチレングリコールを含有してなる中間潤滑層が配設されているから、第１潤滑層と第２潤滑層の中間的な性質を備えた中間潤滑層である場合には、ドリルが潤滑層を外側から基板に向けて進入する際に該中間潤滑層の存在によって硬さと流動性が段階的に変化するものとなし得るので、ドリルの折損がより十分に防止されるものとなる。
【００２５】
［７］の発明では、積み重ねた複数枚のプリント配線用素板に対し直径０．３ｍｍ以下の孔を一挙に形成する際、内壁粗さが小さくて且つ位置精度に優れた孔あけを行うことができると共に、ドリルの折損も十分に抑制できる。
【発明を実施するための最良の形態】
【００２６】
図１に、この発明に係る孔あけ加工用当て板（１）の一実施形態を示す。この孔あけ加工用当て板（１）は、アルミニウム製基板（２）の片面に潤滑層（３）が形成されたものからなる。
【００２７】
前記アルミニウム製基板（２）としては、特に限定されるものではないが、例えば軟質アルミニウム板、半硬質アルミニウム板、硬質アルミニウム板等が挙げられる。また、前記アルミニウム製基板（２）の厚さは、１０〜２００μｍに設定されるのが好ましい。１０μｍ以上に設定することで基板（２）のバリ発生を防止できると共に２００μｍ以下に設定することで製造時に発生する切り粉の排出性を向上できる。
【００２８】
前記アルミニウム製基板（２）における潤滑層（３）が形成される面は、該潤滑層（３）との密着性を高めるために、水溶性又は非水溶性の下塗り層（下地皮膜層）（６）が設けられているのが好ましい（図１参照）。中でも、水溶性の下塗り層（６）が設けられているのが特に好ましい。このような水溶性下塗り層の構成材料としては、特に限定されないが、例えばポリ酢酸ビニルの部分ケン化物、ポリビニルアルコールのケン化物等が挙げられる。
【００２９】
前記潤滑層（３）は、主成分としてポリエチレングリコールを含有してなる第１潤滑層（４）と、主成分としてポリエチレングリコールを含有してなる第２潤滑層（５）と、を少なくとも備えてなり、前記第２潤滑層（５）は、前記アルミニウム製基板（２）と前記第１潤滑層（４）の間に配設され、且つ
ａ）前記第１潤滑層（４）を構成するポリエチレングリコールの数平均分子量は、前記第２潤滑層（５）を構成するポリエチレングリコールの数平均分子量よりも小さい
ｂ）前記第１潤滑層（４）を構成する組成物のメルトインデックスは、前記第２潤滑層（５）を構成する組成物のメルトインデックスよりも大きい
これらａ）とｂ）の両方の条件を満足するように構成されている。
【００３０】
このような設計の第１潤滑層（４）が第２潤滑層（５）よりも外側に配置されているから、ドリルによる孔あけ加工の際には、ドリルは、適度の柔軟性を有し流動性の良い第１潤滑層（４）を巻き込みつつこれに進入するから、ドリルへの負担が少なく、これによりドリルの折損を十分に防止できるし、孔の内壁粗さも低減させることができる。しかる後、ドリルは、適度の硬さを有し適度に流動性が抑制された第２潤滑層（５）に進入し、これにより孔あけの位置精度を十分に向上させることができる。
【００３１】
中でも、前記第１潤滑層（４）と前記第２潤滑層（５）の構成は、次のような構成であるのが好ましい。即ち、前記第１潤滑層（４）が数平均分子量１０００以上１５０００未満のポリエチレングリコールを５０質量％以上含有してなり、前記第２潤滑層（５）が数平均分子量５００００以上２０００００以下のポリエチレングリコールを５０質量％以上含有してなる構成を採用するのが好ましい。
【００３２】
更に、前記第１潤滑層（４）は、数平均分子量１０００以上１５０００未満のポリエチレングリコール５０〜７０質量％と、数平均分子量１５０００以上５００００未満のポリエチレングリコール１０〜３０質量％と、数平均分子量５００００以上２０００００以下のポリエチレングリコール５〜３０質量％とを含有してなる構成であるのが特に好ましく、この場合には、孔あけ加工の際のドリルの折損をより十分に防止できると共に、孔の内壁粗さを十分に低減させることができる。
【００３３】
また、前記第２潤滑層（５）は、数平均分子量５００００以上２０００００以下のポリエチレングリコール５０〜７０質量％と、数平均分子量１５０００以上５００００未満のポリエチレングリコール１０〜３０質量％と、数平均分子量１０００以上１５０００未満のポリエチレングリコール５〜３０質量％とを含有してなる構成であるのが特に好ましく、この場合には、孔あけの位置精度をさらに向上させることができる。
【００３４】
前記第１潤滑層（４）の厚さは１０〜１００μｍであるのが好ましい。１０μｍ以上であることでドリル折損防止効果及び孔の内壁粗さ低減効果を十分に確保できると共に、１００μｍ以下であることで潤滑層成分のドリルビットへの巻き付きを効果的に防止できる。
【００３５】
また、前記第２潤滑層（５）の厚さは１０〜１００μｍであるのが好ましい。１０μｍ以上であることで孔あけの位置精度向上効果を十分に確保できると共に、１００μｍ以下であることで潤滑層成分のドリルビットへの巻き付きを効果的に防止できる。
【００３６】
しかして、前記潤滑層（３）の厚さは２０〜２００μｍであるのが好ましい。
【００３７】
この発明において、前記第１潤滑層（４）を構成する組成物のメルトインデックス（ＭＩ）は１００〜１０００ｇ／１０分の範囲であり、前記第２潤滑層（５）を構成する組成物のメルトインデックス（ＭＩ）は１０〜１００ｇ／１０分の範囲であるのが好ましい。このような条件を満たした構成である場合には、前記諸効果（ドリル折損防止効果、孔の内壁粗さ低減効果及び孔あけの位置精度向上効果）をより一層高めることができる。
【００３８】
また、前記潤滑層（３）としては、前記第１潤滑層（４）と前記第２潤滑層（５）の間に、主成分としてポリエチレングリコールを含有してなる中間潤滑層がさらに配置された構成を採用しても良い。この中間潤滑層が、第１潤滑層と第２潤滑層の中間的な性質を備えたものである場合には、ドリルが潤滑層（３）を外側から基板（２）に向けて進入する際に該中間潤滑層の存在によって硬さと流動性が段階的に変化するものとなし得るので、ドリルの折損をより十分に防止できる。
【００３９】
なお、前記第１潤滑層（４）を構成する組成物に、この発明の効果を阻害しない範囲において、各種添加剤等の他、数平均分子量範囲の異なる他のポリエチレングリコールを含有せしめても良い。
【００４０】
同様に、この発明の効果を阻害しない範囲において、前記第２潤滑層（５）を構成する組成物に、各種添加剤等の他、数平均分子量範囲の異なる他のポリエチレングリコールを含有せしめても良い。
【００４１】
この発明の孔あけ加工用当て板（１）の製造方法としては、特に限定されるものではないが、例えば次のような方法を例示できる。
【００４２】
即ち、第２潤滑層形成用組成物をロール法やカーテンコート法等によりアルミニウム製基板（２）上に塗布して第２潤滑層（５）を形成した後、さらにこの上に第１潤滑層形成用組成物をロール法やカーテンコート法等により塗布して第１潤滑層（４）を形成する方法、
第２潤滑層形成用組成物をプレス法、ロール法、Ｔダイ押出法等によりシート状に成形し、これをアルミニウム製基板（２）上に重ね合わせてプレスやロールで加熱加圧して第２潤滑層（５）を形成した後、更にこの上に、第１潤滑層形成用組成物をプレス法、ロール法、Ｔダイ押出法等によりシート状に成形したものを重ね合わせてプレスやロールで加熱加圧して第１潤滑層（４）を形成する方法、
第２潤滑層形成用組成物をプレス法、ロール法、Ｔダイ押出法等によりシート状に成形し、これをアルミニウム製基板（２）上に接着剤で接着した後、更にこの上に、第１潤滑層形成用組成物をプレス法、ロール法、Ｔダイ押出法等によりシート状に成形したものを接着剤で接着する方法、
第２潤滑層形成用組成物をアルミニウム製基板（２）上に印刷して乾燥することによって第２潤滑層（５）を形成した後、更にこの上に、第１潤滑層形成用組成物を印刷して乾燥することによって第１潤滑層（４）を形成する方法、等が挙げられる。
【００４３】
また、この発明の孔あけ加工用当て板（１）を用いた孔あけ加工は、例えば次のようにして行われる。即ち、すて板上に複数枚のプリント配線用素板を積み重ね、その最上位の素板の上面に、本発明の孔あけ加工用当て板（１）を潤滑層側を上にして配置し、この状態でドリルを用いて上方から該孔あけ加工用当て板及びプリント配線用素板に直径０．３ｍｍ以下の孔を形成する。この孔あけ加工方法では、本発明の孔あけ加工用当て板（１）を用いて孔あけを行うものであるから、ドリルの折損を少なくできると共に、孔の位置精度も向上させることができる。また、このようにドリルの折損を抑制できるので、積み重ねるプリント配線用素板の枚数を多くすることが可能であり、これによりプリント配線板の生産性を高めることができる。なお、前記プリント配線用素板としては、例えば銅張積層板、多層板等が挙げられる。
【００４４】
なお、前記実施形態では、潤滑層（３）はアルミニウム製基板（２）の片面に形成されていたが、特にこのような構成に限定されるものではなく、アルミニウム製基板（２）の両面に前記特徴を備えた潤滑層（３）が形成された構成を採用しても良い。
【００４５】
また、前記実施形態では、アルミニウム製基板（２）の片面に下塗り層（６）を介して潤滑層（３）が形成されていたが、特にこのような構成に限定されるものではなく、例えばアルミニウム製基板（２）の片面に直接に形成された構成を採用することもできる。
【実施例】
【００４６】
次に、この発明の具体的実施例について説明するが、本発明はこれら実施例のものに特に限定されるものではない。
【００４７】
＜実施例１＞
ＪＩＳ  Ａ３００４−Ｈ１８材からなる厚さ７０μｍのアルミニウム製基板の片面に、ケン化度８０モル％のポリビニルアルコール７０質量部とケン化度７３．５モル％のポリビニルアルコール３０質量部との混合物を、厚さ３μｍとなるように塗工して下塗り層を形成した。次に、この下塗り層上に、数平均分子量２０００００のポリエチレングリコール５５質量部、数平均分子量２００００のポリエチレングリコール２５質量部及び数平均分子量１００００のポリエチレングリコール２０質量部からなる混合組成物をロールコート法により塗工することによって厚さ１５μｍの第２潤滑層を形成し、さらにこの第２潤滑層の上に、数平均分子量１００００のポリエチレングリコール６０質量部、数平均分子量３００００のポリエチレングリコール２０質量部及び数平均分子量１０００００のポリエチレングリコール２０質量部からなる混合組成物をロールコート法により塗工することによって厚さ１５μｍの第１潤滑層を形成して、孔あけ加工用当て板を作製した。
【００４８】
なお、第２潤滑層を形成する混合組成物のメルトインデックスは２０ｇ／１０分であり、また第１潤滑層を形成する混合組成物のメルトインデックスは２００ｇ／１０分であった。
【００４９】
＜実施例２〜５＞
表１に示す組成からなる混合組成物を用いて第２潤滑層を形成し、表１に示す組成からなる混合組成物を用いて第１潤滑層を形成した以外は、実施例１と同様にして孔あけ加工用当て板を作製した。
【００５０】
＜比較例１、２＞
ＪＩＳ  Ａ３００４−Ｈ１８材からなる厚さ７０μｍのアルミニウム製基板の片面に、ケン化度８０モル％のポリビニルアルコール７０質量部とケン化度７３．５モル％のポリビニルアルコール３０質量部との混合物を、厚さ３μｍとなるように塗工して下塗り層を形成した。次に、この下塗り層上に、表１に示す組成からなる混合組成物をロールコート法により塗工することによって厚さ３０μｍの単層の潤滑層を形成して、孔あけ加工用当て板を作製した。
【００５１】
【表１】
0005112934.tif 000002
【００５２】
【表２】
0005112934.tif 000003
【００５３】
上記のようにして得られた各孔あけ加工用当て板に対して下記評価法に基づいて各種の評価を行った。これらの結果を表２に示す。
【００５４】
＜ドリル折損防止性の評価法＞
前記５０００ヒットの孔あけ加工を１００本のドリルについて行い、１００本中の折損数を調べ、下記判定基準に基づいて評価した。
（判定基準）
「◎」…１００本中の折損数が０本
「○」…１００本中の折損数が１本
「△」…１００本中の折損数が２〜４本
「×」…１００本中の折損数が５本以上。
【００５５】
＜孔の内壁粗さの評価法＞
前記孔あけ加工された最下位のプリント配線用素板に形成された孔の内周壁面の粗さを観察した。即ち、配線用素板を埋め込み樹脂で固化した後、孔の切断面を顕微鏡で観察し、下記判定基準に基づいて評価した。
（判定基準）
「◎」…孔の内周壁面の粗さが３μｍ未満
「○」…孔の内周壁面の粗さが３μｍ以上５μｍ未満
「△」…孔の内周壁面の粗さが５μｍ以上１０μｍ未満
「×」…孔の内周壁面の粗さが１０μｍ以上。
【００５６】
＜孔あけの位置精度の評価法＞
厚さ１．５ｍｍのベークライニング製のすて板上に、両面に厚さ１２μｍの銅板を積層した総厚０．１ｍｍのエポキシ樹脂製プリント配線用素板を４枚積み重ね、最上位の素板上に、実施例１〜５及び比較例１〜２のいずれかの孔あけ加工用当て板を潤滑層側を上向きにして配置し、上方から径０．１ｍｍのドリルにより、該当て板からすて板に達する５０００ヒットの孔あけ加工を行った。そして、孔あけ加工の各素板について５０００ヒットの孔位置を座標測定機で測定して設定位置からのずれを調べ、下記判定基準に基づいて評価した。
（判定基準）
「◎」…孔の位置ずれの平均値が８μｍ未満
「○」…孔の位置ずれの平均値が８μｍ以上１１μｍ未満
「△」…孔の位置ずれの平均値が１１μｍ以上１４μｍ未満
「×」…孔の位置ずれの平均値が１４μｍ以上。
【００５７】
表１、２から明らかなように、この発明の実施例１〜５の孔あけ加工用当て板は、ドリルの折損が極めて少なく、孔の内壁粗さは十分に低減されている上に、孔あけの位置精度に優れていた。
【００５８】
これに対し、単層の潤滑層を備えた比較例１の孔あけ加工用当て板は、ドリルの折損防止性が不十分である上に、孔の内壁は荒れていた。また、同じく単層の異なる潤滑層を備えた比較例２の孔あけ加工用当て板は、孔あけの位置精度に劣っていた。
【産業上の利用可能性】
【００５９】
この発明の孔あけ加工用当て板は、種々の被加工物に対する孔あけ加工に適用できるが、中でもプリント配線用素板に対する孔あけ加工に好適に用いられる。
【図面の簡単な説明】
【００６０】
【図１】この発明の一実施形態に係る孔あけ加工用当て板の拡大断面図である。
【符号の説明】
【００６１】
１…孔あけ加工用当て板
２…アルミニウム製基板
３…潤滑層
４…第１潤滑層
５…第２潤滑層
【図１】
0005112934.tif 000004